(57)【要約】【課題】印字部が優れた光沢感を維持しながら、印字部の濃度ムラがなく、インク受理層の塗膜強度が高いインクジェット記録シートを提供する。【解決手段】紙の片面あるいは両面にポリオレフィン樹脂被覆層を設けた樹脂被覆紙の少なくとも一方のポリオレフィン樹脂被覆層上に、結着剤、架橋剤及び水溶性セルロース誘導体を主成分とする下塗り層、平均二次粒子径５００ｎｍ以下の無機微粒子とアセトアセチル変性ポリビニルアルコールを主成分とするインク受理層を順次積層したインクジェット記録シート。【選択図】  なし【特許請求の範囲】
【請求項１】
紙の片面あるいは両面にポリオレフィン樹脂被覆層を設けた樹脂被覆紙の少なくとも一方のポリオレフィン樹脂被覆層上に、結着剤、架橋剤及び水溶性セルロース誘導体を主成分とする下塗り層、平均二次粒子径５００ｎｍ以下の無機微粒子とアセトアセチル変性ポリビニルアルコールを主成分とするインク受理層を順次積層したインクジェット記録シート。
【請求項２】
該下塗り層に含有する該結着剤が、平均重合度１５００以上のポリビニルアルコールであることを特徴とする請求項１記載のインクジェット記録シート。
【発明の詳細な説明】
【技術分野】
【０００１】
本発明は、インクジェット記録シートに関し、さらに詳しくは、印字部の優れた光沢感を維持しながら、印字部の濃度ムラがなく、インク受理層の塗膜強度が高いインクジェット記録シートに関する。
【背景技術】
【０００２】
インクジェット記録方式は、種々の作動原理によりインクの微小液滴を飛翔させて紙などの被記録媒体に付着させ、画像・文字などの記録を行なうものであるが、高速、低騒音、多色化が容易、記録パターンの融通性が大きい、現像−定着が不要等の特徴があり、漢字を含め各種図形及びカラー画像等の記録装置として種々の用途に於いて急速に普及している。更に、多色インクジェット方式により形成される画像は、製版方式による多色印刷やカラー写真方式による印画に比較して、遜色のない記録を得ることが可能である。又、作成部数が少なくて済む用途に於いては、写真技術によるよりも安価であることからフルカラー画像記録分野にまで広く応用されつつある。
【０００３】
記録シートに要求される特性は、印字濃度、色調の鮮明性、ハジキやムラをなくすためのインク吸収性、汚れをなくすためのインク乾燥性等である。
【０００４】
インクジェット記録方式に使用される記録シートとして、通常の紙やインクジェット記録用紙と称される支持体上に非晶質シリカ等の顔料をポリビニルアルコール等の水溶性バインダーからなる多孔質のインク受理層を設けてなる記録シートが知られている。
【０００５】
従来は、シリカ等の含珪素顔料を水溶性バインダーと共に紙支持体に塗布して得られる記録シートが公知である。
【０００６】
また、近年のインクジェットプリンタの高解像度化、高性能化に伴い、いわゆる写真ライクな高画質記録物を得ることも可能になってきており、このようなインクジェットプリンタの進歩に伴って、インクジェット記録シートも各種開発されてきている。このインクジェット記録シートに要求される特性としては、一般的に、（１）速乾性があること（インク吸収性が高い）、（２）インクのニジミのないこと（インク吸収性が高い）、（３）インクドットの真円性が高いこと、（４）色濃度が高いこと、（５）印字部の耐水性や耐光性、耐オゾン性が良好なこと等が挙げられる。更に、いわゆる写真ライクな高画質記録物を得る目的で用いられるフォト光沢紙の用途においては、上記諸特性に加えて、光沢性、表面平滑性、銀塩写真に類似した印画紙状の風合い等も要求される。
【０００７】
特に印画紙状の風合いを実現するため、印画紙原紙の上に、無機微粒子を含有した多孔質構造を有するインク受理層を設けたインクジェット記録シートが開発されている。このようなインクジェット記録用シートは多孔質構造を有することで、インク吸収性（速乾性）に優れ、高い光沢を有するものとなる。
【０００８】
例えば、特開平１０−１１９４２３号、同１０−２１７６０１号公報、特開２００３−３３５０４３号公報（特許文献１）等では、無機微粒子、親水性バインダー及び架橋剤よりなる多孔質構造を有するインク受理層を設けたインクジェット記録シートが提案されている。このような架橋剤の具体例としては従来、エポキシ化合物、アルデヒド類、ポリイソシアネート類、メチロール尿素、活性ハロゲン化化合物、ホウ素およびその塩、硼砂、ミョウバン等が知られており、これらの架橋剤のうちホウ酸およびその塩が最も好ましいとされている。
【０００９】
インク受理層を多孔質構造とするためには、インク受理層塗設後、該インク受理層が溶媒を含有した状態で、含有する架橋剤により架橋が進行し、３次元網目構造のような多孔質構造を実現する必要があるが、経時で架橋が進行するものに関しては、その塗液の可使時間が非常に短くなってしまい、取り扱いが難しくなる上、ホウ酸のように塗液温度によりその架橋状態が変化するもの、具体的には低液温で架橋が進行し、高液温になると架橋が減じるようなものでは、低液温で塗層をセットする必要があるなど特殊な装置なり手法が必要となってしまう。
【００１０】
さらに、一般的に印画紙原紙の表面はポリオレフィン樹脂層であることが多く、該ポリオレフィン樹脂層自体は、疎水性であるため、その上に水溶性の塗層を設けるとハジキが生じたりして塗布ムラが発生し、印字部の光沢感の低下、濃度ムラを生じてしまう。そこで、ゼラチンを主体としたような下引き層を設けた上にインク受理層を設けることなどが公知として実施されるが、あまりインク受理層の塗膜強度が高いインクジェット記録シートを得ることができなかった。
【特許文献１】特開２００３−３３５０４３号公報
【発明の開示】
【発明が解決しようとする課題】
【００１１】
本発明の目的は、印字部が優れた光沢感を維持しながら、印字部の濃度ムラがなく、インク受理層の塗膜強度が高いインクジェット記録シートを提供することにある。
【課題を解決するための手段】
【００１２】
本発明の上記目的は、以下の発明によって基本的に達成された。
（１）紙の片面あるいは両面にポリオレフィン樹脂被覆層を設けた樹脂被覆紙の少なくとも一方のポリオレフィン樹脂被覆層上に、結着剤、架橋剤及び水溶性セルロース誘導体を主成分とする下塗り層、平均二次粒子径５００ｎｍ以下の無機微粒子とアセトアセチル変性ポリビニルアルコールを主成分とするインク受理層を順次積層したインクジェット記録シート。
（２）該下塗り層に含有する該結着剤が、平均重合度１５００以上のポリビニルアルコールであることを特徴とする上記（１）記載のインクジェット記録シート。
【発明の効果】
【００１３】
本発明によれば、印字部が優れた光沢感を維持しながら、印字部の濃度ムラがなく、インク受理層の塗膜強度が高いインクジェット記録シートが得られる。
【発明を実施するための最良の形態】
【００１４】
以下、本発明を詳細に説明する。
本発明のインクジェット記録シートは、紙の片面あるいは両面にポリオレフィン樹脂被覆層を設けた樹脂被覆紙の少なくとも一方のポリオレフィン樹脂被覆層上に、結着剤、架橋剤及び水溶性セルロース誘導体を主成分とする下塗り層、平均二次粒子径５００ｎｍ以下の無機微粒子とアセトアセチル変性ポリビニルアルコールを主成分とするインク受理層を順次積層したものである。
【００１５】
本発明におけるポリオレフィン樹脂被覆紙について詳しく説明する。ポリオレフィン樹脂被覆紙を構成する原紙は、特に制限はなく、一般に用いられている紙が使用できるが、より好ましくは例えば写真用支持体に用いられているような平滑な原紙が好ましい。原紙を構成するパルプとしては天然パルプ、再生パルプ、合成パルプ等を１種もしくは２種以上混合して用いられる。この原紙には一般に製紙で用いられているサイズ剤、紙力増強剤、填料、帯電防止剤、蛍光増白剤、染料等の添加剤が配合される。
【００１６】
さらに、表面サイズ剤、表面紙力剤、蛍光増白剤、帯電防止剤、染料、アンカー剤等が表面塗布されていてもよい。
【００１７】
また、原紙の厚みに関しては特に制限はないが、紙を抄造中または抄造後カレンダー等にて圧力を印加して圧縮するなどした表面平滑性の良いものが好ましく、その坪量は３０〜２５０ｇ／ｍ2が好ましく、特に５０〜２５０ｇ／ｍ2が好ましい。
【００１８】
ポリオレフィン樹脂被覆紙のポリオレフィン樹脂としては、低密度ポリエチレン、高密度ポリエチレン、ポリプロピレン、ポリブテン、ポリペンテンなどのオレフィンのホモポリマーまたはエチレン−プロピレン共重合体などのオレフィンの２つ以上からなる共重合体及びこれらの混合物であり、各種の密度、溶融粘度指数（メルトインデックス）のものを単独にあるいはそれらを混合して使用できる。
【００１９】
また、ポリオレフィン樹脂被覆紙のポリオレフィン樹脂中には、酸化チタン、酸化亜鉛、タルク、炭酸カルシウムなどの白色顔料、ステアリン酸アミド、アラキジン酸アミドなどの脂肪酸アミド、ステアリン酸亜鉛、ステアリン酸カルシウム、ステアリン酸アルミニウム、ステアリン酸マグネシウムなどの脂肪酸金属塩、イルガノックス１０１０、イルガノックス１０７６などの酸化防止剤、コバルトブルー、群青、セシリアンブルー、フタロシアニンブルーなどのブルーの顔料や染料、コバルトバイオレット、ファストバイオレット、マンガン紫などのマゼンタの顔料や染料、蛍光増白剤、紫外線吸収剤などの各種の添加剤を適宜組み合わせて加えるのが好ましい。
【００２０】
ポリオレフィン樹脂被覆紙は、走行する原紙上に、加熱溶融したポリオレフィン樹脂を流延する、いわゆる押出コーティング法により製造され、その片面もしくは両面がポリオレフィン樹脂により被覆される。また、ポリオレフィン樹脂を原紙に被覆する前に、原紙表面にコロナ放電処理、火炎処理などの活性化処理を施すことが好ましい。
【００２１】
本発明における樹脂被覆紙において、インク受理層が塗布される面（表面）にポリオレフィン樹脂被覆層を設ける。裏面にはポリオレフィン樹脂被覆層を必ずしも被覆する必要はないが、カール防止の点からポリオレフィン樹脂被覆層を設けたほうが好ましい。表面あるいは必要に応じて表裏両面にもコロナ放電処理、火炎処理などの活性処理を施すことができる。また、ポリオレフィン樹脂被覆層の厚みとしては５〜５０μｍの範囲が好ましく、特に１０〜４５μｍの範囲が好ましい。
【００２２】
本発明におけるポリオレフィン樹脂被覆紙には帯電防止性、搬送性、カール防止性などのために、各種のバックコート層を塗設することができる。バックコート層には無機帯電防止剤、有機帯電防止剤、親水性バインダー、ラテックス、硬化剤、顔料、界面活性剤などを適宜組み合わせて含有せしめることができる。また、ポリオレフィン樹脂被覆紙の両面に本発明の下塗り層及びインク受理層を設けても良い。
【００２３】
本発明の下塗り層は、結着剤、架橋剤および水溶性セルロース誘導体を主成分とする。かかる結着剤としては親水性ポリマーが好ましく、例えば、ポリビニルアルコール、各種変性ポリビニルアルコール、カゼイン、ゼラチン、ポリビニルピロリドン等が挙げられる。これらの中でもポリビニルアルコールが好ましく用いられ、特に平均重合度が１５００以上であるポリビニルアルコールが特に好ましく、このような結着剤を用いることにより、インク受理層の塗膜強度が一段と向上する。ただし、含有する架橋剤と架橋反応を起こす結着剤を用いることはできない。
【００２４】
本発明の下塗り層で用いる架橋剤としては、アセトアセチル変性ポリビニルアルコールと架橋反応を起こすものであれば時に制限されない。具体的には、２価以上の価数を有する金属塩、アミン化合物、ヒドラジン化合物、エポキシ化合物及びＮ−メチロール化合物から選ばれる１種または２種以上が好ましく用いられる。
【００２５】
金属塩としては、塩化カルシウム、硫酸カルシウム、酢酸カルシウム、プロピオン酸カルシウム、塩化マグネシウム、硫酸マグネシウム、塩化亜鉛、硫酸亜鉛、酢酸亜鉛、塩化アルミニウム、硫酸アルミニウム、乳酸アルミニウム、四塩化チタン、乳酸チタン、テトライソプロピルチタネート、酢酸ジルコニウム、オキシ塩化ジルコニウム、炭酸ジルコニウムアンモニウム、クロムミョウバン、カリウムミョウバン、塩基性ポリ水酸化アルミニウム、塩化コバルト、塩化第一鉄、硫酸第一鉄、塩化第二鉄、酢酸クロム、酢酸バリウム等が挙げられる。
【００２６】
アミン化合物としては、エチレンジアミン、プロピレンジアミン、トリメチレンジアミン、テトラメチレンジアミン、ペンタメチレンジアミン、ヘキサメチレンジアミン、イソホロンジアミン、ジシクロヘキシルメタン−４，４′−ジアミン、フェニレンジアミン、ジエチレントリアミン、トリエチレンテトラミン、トリアミノプロパン、アミノ基を有する重合体（例えばポリビニルアミン、ポリエチレンイミン、ポリアリルアミン）等が挙げられる。
【００２７】
ヒドラジン化合物としては、カルボヒドラジド、チオカルボヒドラジド、エチレン−１，２−ジヒドラジン、プロピレン−１，３−ジヒドラジン、ブチレン−１，４−ジヒドラジン、シュウ酸ジヒドラジド、プロピオン酸ジヒドラジド、マロン酸ジヒドラジド、コハク酸ジヒドラジド、グルタル酸ジヒドラジド、アジピン酸ジヒドラジド、セバシン酸ジヒドラジド、マレイン酸ジヒドラジド、フマル酸ジヒドラジド、イタコン酸ジヒドラジド、サリチル酸ジヒドラジド、イソフタル酸ジヒドラジド、４，４′−オキシベンゼンスルホニルヒドラジド、ヒドラジド基を有するビニル重合体（例えばアミノポリアクリルアミド）等が挙げられる。
【００２８】
エポキシ化合物としては、エチレングリコールジグリシジルエーテル、ポリエチレングリコールジグリシジルエーテル、ポリプロピレングリコールジグリシジルエーテル、アジピン酸ジグリシジレート、ｏ−フタル酸ジグリシジレート、ｐ−フタル酸ジグリシジレート、ハイドロキノンキグリシジルエーテル、ビスフェノールジグリシジルエーテル、レゾルシンジグリシジルエーテル、１，６−ヘキサンジオールジグリシジルエーテル、トリメチロールプロパンジグリシジルエーテル、トリメチロールプロパントリグリシジルエーテル、ネオペンチルグリコールジグリシジルエーテル、グリセロールジグリシジルエーテル、グリセロールトリグリシジルエーテル、ソルビトールテトラグリシジルエーテル、ペンタエリスリトールテトラグリシジルエーテル、ジグリセロールトリグリシジルエーテル、トリグリシジル−トリス（２−ヒドロキシエチル）イソシアヌレート等が挙げられる。
【００２９】
Ｎ−メチロール化合物の具体例としては、Ｎ−メチロール尿素、メチロールジメチルヒダントイン、メチロールメラミン等が挙げられる。アジリジン化合物の具体例としてはトリメチロールプロパン−トリ−β−アジルジニルプロピオネート、テトラメチロールメタン−トリ−β−アジリジニルプロピオネート、Ｎ，Ｎ′−ジフェニルメタン−４，４′−ビス（１−アジリジンカルボサミド）、Ｎ，Ｎ′−ヘキサメチレン−１，６′−ビス（１−アジリジンカルボキサミド）、Ｎ，Ｎ′−トルエン−２，４′−ビス（１−アジリジンカルボサミド）等が挙げられるオキサゾリン化合物の具体例としては、１，２−ジオキサゾリニルエタン、１，４−ジオキサゾリニルブタン、１，４−ジオキサゾリニルベンゼン、Ｎ，Ｎ′−ジオキサゾリニルエチレンジアミン、オキサゾリニル基を有するビニル重合体等が挙げられる。
【００３０】
これらの架橋剤のうち、水溶性及び反応性の点で、コハク酸ジヒドラジド、アジピン酸ジヒドラジドが好ましい。
【００３１】
本発明の下塗り層に含有する水溶性セルロース誘導体の具体的例として、メチルセルロース、エチルセルロース、ヒドロキシメチルセルロース、ヒドロキシエチルセルロース、ヒドロキシプロピルセルロース、ヒドロキシエチルメチルセルロース、ヒドロキシプロピルメチルセルロース、カルボキシメチルセルロース、カルボキシエチルセルロース、アミノエチルセルロース等が挙げられるが、これらに限定されるものではない。
【００３２】
本発明の下塗り層の塗工量は、特に制限されないが、好ましくは１〜１０ｇ／ｍ2であり、下塗り層に含有する架橋剤の含有量を１０〜７０質量％、かつ下塗り層中のセルロース誘導体の含有量を該架橋剤の１０〜５０質量％に調整することが好ましい。
【００３３】
本発明のインク受理層は、平均二次粒子径５００ｎｍ以下の無機微粒子とアセトアセチル変性ポリビニルアルコールを主成分とする。
【００３４】
該無機微粒子としては、平均二次粒子径５００ｎｍ以下のものであれば非晶質合成シリカ、アルミナ、アルミナ水和物、炭酸カルシウム、炭酸マグネシウム、二酸化チタン等公知の各種微粒子を用いることができ、特に、非晶質合成シリカ、アルミナ、またはアルミナ水和物が好ましく用いられる。
【００３５】
非晶質合成シリカは、製造法によって湿式法シリカ、気相法シリカ、及びその他に大別することができる。湿式法シリカは、さらに製造方法によって沈降法シリカ、ゲル法シリカ、ゾル法シリカに分類される。沈降法シリカは珪酸ソーダと硫酸をアルカリ条件で反応させて製造され、粒子成長したシリカ粒子が凝集・沈降し、その後濾過、水洗、乾燥、粉砕・分級の工程を経て製品化される。沈降法シリカとしては、例えば東ソー・シリカ（株）からニップシールとして、（株）トクヤマからトクシールとして市販されている。ゲル法シリカは珪酸ソーダと硫酸を酸性条件下で反応させて製造する。熟成中に微小粒子は溶解し、他の一次粒子どうしを結合するように再析出するため、明確な一次粒子は消失し、内部空隙構造を有する比較的硬い凝集粒子を形成する。例えば、東ソー・シリカ（株）からニップゲルとして、グレースジャパン（株）からサイロイド、サイロジェットとして市販さている。ゾル法シリカは、コロイダルシリカとも呼ばれ、ケイ酸ソーダの酸などによる複分解やイオン交換樹脂層を通して得られるシリカゾルを加熱熟成して得られ、例えば日産化学工業（株）からスノーテックスとして市販されている。
【００３６】
気相法シリカは、湿式法に対して乾式法とも呼ばれ、一般的には火炎加水分解法によって作られる。具体的には四塩化ケイ素を水素及び酸素と共に燃焼して作る方法が一般的に知られているが、四塩化ケイ素の代わりにメチルトリクロロシランやトリクロロシラン等のシラン類も、単独または四塩化ケイ素と混合した状態で使用することができる。気相法シリカは日本アエロジル（株）からアエロジル、（株）トクヤマからＱＳタイプとして市販されている。
【００３７】
本発明のインク受理層には、気相法シリカをカチオン性化合物の存在下で、該気相法シリカの平均二次粒子径が５００ｎｍ以下、好ましくは１０〜３００ｎｍ、更に好ましくは２０〜２００ｎｍに分散したものが使用できる。分散方法としては、通常のプロペラ撹拌、タービン型撹拌、ホモミキサー型撹拌等で気相法シリカと分散媒を予備混合し、次にボールミル、ビーズミル、サンドグラインダー等のメディアミル、高圧ホモジナイザー、超高圧ホモジナイザー等の圧力式分散機、超音波分散機、及び薄膜旋回型分散機等を使用して分散を行うことが好ましい。尚、本発明でいう平均二次粒子径とは、得られた記録シートのインク受理層を電子顕微鏡で観察することにより、観察される分散された凝集粒子の粒子径の平均値を求めたものである。
【００３８】
本発明では、平均二次粒子径５００ｎｍ以下に粉砕した湿式法シリカも好ましく使用できる。本発明に用いられる湿式法シリカ粒子としては、平均１次粒子径５０ｎｍ以下、好ましくは３〜４０ｎｍであり、且つ平均凝集粒子径が５〜５０μｍである湿式法シリカ粒子が好ましく、これをカチオン性化合物の存在下で平均二次粒子径５００ｎｍ以下、好ましくは２０〜２００ｎｍ程度まで微粉砕した湿式法シリカ微粒子を使用することが好ましい。
【００３９】
通常の方法で製造された湿式法シリカは、１μｍ以上の平均凝集二次粒子径を有するため、これを微粉砕して使用する。粉砕方法としては、水性媒体中に分散したシリカを機械的に粉砕する湿式分散法が好ましく使用できる。この際、分散液の初期粘度上昇が抑制され、高濃度分散が可能となり、粉砕・分散効率が上昇してより微粒子に粉砕することができることから、吸油量が２１０ｍｌ／１００ｇ以下、平均凝集二次粒子径５μｍ以上の沈降法シリカを使用することが好ましい。高濃度分散液を使用することによって、記録用紙の生産性も向上する。吸油量は、ＪＩＳ  Ｋ−５１０１の記載に基づき測定される。
【００４０】
本発明の平均二次粒子径が５００ｎｍ以下の湿式法シリカ微粒子を得る具体的な方法としては、まず水中でシリカ粒子とカチオン性化合物を混合（添加はどちらが先であっても、また同時でも良い）しても良く、又それぞれの分散液あるいは水溶液を混合しても良く、のこぎり歯状ブレード型分散機、プロペラ羽根型分散機、またはローターステーター型分散機等の分散装置の少なくとも１つを用いて予備分散液を得る。必要であれば更に適度の低沸点溶剤等を添加してもよい。シリカ予備分散物の固形分濃度は高いほうが好ましいが、あまり高濃度になると分散不可能となるため、好ましい範囲としては１５〜４０質量％、より好ましくは２０〜３５質量％である。次に、より強い機械的手段を与えることによって、平均二次粒子径が５００ｎｍ以下の湿式法シリカ微粒子分散液が得られる。機械的手段としては公知の方法が採用でき、例えばボールミル、ビーズミル、サンドグラインダー等のメディアミル、高圧ホモジナイザー、超高圧ホモジナイザー等の圧力式分散機、超音波分散機、及び薄膜旋回型分散機等を使用することができる。
【００４１】
上記気相法シリカ及び湿式法シリカの分散に使用するカチオン性化合物としては、カチオン性ポリマーまたは水溶性金属化合物を使用できる。カチオン性ポリマーとしては、ポリエチレンイミン、ポリジアリルアミン、ポリアリルアミン、アルキルアミン重合物、特開昭５９−２０６９６号、同昭５９−３３１７６号、同昭５９−３３１７７号、同昭５９−１５５０８８号、同昭６０−１１３８９号、同昭６０−４９９９０号、同昭６０−８３８８２号、同昭６０−１０９８９４号、同昭６２−１９８４９３号、同昭６３−４９４７８号、同昭６３−１１５７８０号、同昭６３−２８０６８１号、同平１−４０３７１号、同平６−２３４２６８号、同平７−１２５４１１号、同平１０−１９３７７６号公報等に記載された１〜３級アミノ基、４級アンモニウム塩基を有するポリマーが好ましく用いられる。特に、カチオン性ポリマーとしてジアリルアミン誘導体が好ましく用いられる。分散性および分散液粘度の面で、これらのカチオンポリマーの分子量は、２０００〜１０万程度が好ましく、特に２０００〜３万程度が好ましい。
【００４２】
水溶性金属化合物としては、例えば水溶性の多価金属塩が挙げられ、中でもアルミニウムもしくは周期律表４Ａ族金属（例えばジルコニウム、チタン）からなる化合物が好ましい。特に好ましくは水溶性アルミニウム化合物である。水溶性アルミニウム化合物としては、例えば無機塩としては塩化アルミニウムまたはその水和物、硫酸アルミニウムまたはその水和物、アンモニウムミョウバン等が知られている。さらに、無機系の含アルミニウムカチオンポリマーである塩基性ポリ水酸化アルミニウム化合物が知られており、好ましく用いられる。
【００４３】
前記塩基性ポリ水酸化アルミニウム化合物とは、主成分が下記の一般式１、２、または３で示され、例えば［Ａｌ6（ＯＨ）15］3+、［Ａｌ8（ＯＨ）20］4+、［Ａｌ13（ＯＨ）34］5+、［Ａｌ21（ＯＨ）60］3+、等のような塩基性で高分子の多核縮合イオンを安定に含んでいる水溶性のポリ水酸化アルミニウムである。
【００４４】
［Ａｌ2（ＯＨ）nＣｌ6-n］m                            一般式１
［Ａｌ（ＯＨ）3］nＡｌＣｌ3                           一般式２
Ａｌn（ＯＨ）mＣｌ(3n-m)    ０＜ｍ＜３ｎ              一般式３
【００４５】
これらのものは多木化学（株）よりポリ塩化アルミニウム（ＰＡＣ）の名で水処理剤として、浅田化学（株）よりポリ水酸化アルミニウム（Ｐａｈｏ）の名で、また、（株）理研グリーンよりピュラケムＷＴの名で、また他のメーカーからも同様の目的を持って上市されており、各種グレードの物が容易に入手できる。
【００４６】
本発明に使用するアルミナとしては、酸化アルミニウムのγ型結晶であるγ−アルミナが好ましく、中でもδグループ結晶が好ましい。γ−アルミナは一次粒子を１０ｎｍ程度まで小さくすることが可能であるが、通常は、数千から数万ｎｍの二次粒子結晶を超音波や高圧ホモジナイザー、対向衝突型ジェット粉砕機等で平均二次粒子径を５００ｎｍ以下、好ましくは２０〜３００ｎｍ程度まで粉砕したものが使用できる。
【００４７】
本発明に使用するアルミナ水和物はＡｌ2Ｏ3・ｎＨ2Ｏ（ｎ＝１〜３）の構成式で表される。ｎが１の場合がベーマイト構造のアルミナ水和物を表し、ｎが１より大きく３未満の場合が擬ベーマイト構造のアルミナ水和物を表す。アルミニウムイソプロボキシド等のアルミニウムアルコキシドの加水分解、アルミニウム塩のアルカリによる中和、アルミン酸塩の加水分解等の公知の製造方法により得られる。本発明に使用されるアルミナ水和物の平均二次粒子径は５００ｎｍ以下、好ましくは２０〜３００ｎｍである。
【００４８】
本発明に用いられる上記のアルミナ、及びアルミナ水和物は、酢酸、乳酸、ギ酸、硝酸等の公知の分散剤によって分散された分散液の形態から使用される。
【００４９】
本発明のインク受理層に含有するアセトアセチル変性ポリビニルアルコールは、ポリビニルアルコールとジケテンの反応等の公知の方法によって製造することができる。アセトアセチル化度は０．１〜２０モル％が好ましく、更に１〜１５モル％が好ましい。けん化度は８０モル％以上が好ましく、更に８５モル％以上が好ましい。平均重合度としては、５００〜５０００のものが好ましく、特に１０００〜４５００のものが好ましい。
【００５０】
本発明のインク受理層の塗工量は、特に制限されないが、好ましくは、１０〜４０ｇ／ｍ2であり、さらに好ましくは１５〜３５ｇ／ｍ2である。
【００５１】
本発明の下塗り層及びインク受理層を塗設する方法は特に制限されず、任意の方法が用いられ、例えばスライドリップ方式、カーテン方式、エクストルージョン方式、エアナイフ方式、ロールコーティング方式、ロッドバーコーティング方式等がある。
【実施例１】
【００５２】
以下に、本発明の実施例を挙げて説明するが、本発明はこれらの例に限定されるものではない。また、実施例、及び比較例において「部」及び「％」は、特に明示しない限り質量部及び質量％を示す。なお、配合において示す部数は実質成分の数量である。
【００５３】
〈ポリオレフィン樹脂被覆紙支持体の作製〉
広葉樹晒クラフトパルプ（ＬＢＫＰ）と針葉樹晒サルファイトパルプ（ＮＢＳＰ）の１：１混合物をカナディアン  スタンダード  フリーネスで３００ｍｌになるまで叩解し、パルプスラリーを調製した。これにサイズ剤としてアルキルケテンダイマーを対パルプ０．５％、強度剤としてポリアクリルアミドを対パルプ１．０％、カチオン化澱粉を対パルプ２．０％、ポリアミドエピクロロヒドリン樹脂を対パルプ０．５％添加し、水で希釈して１％スラリーとした。このスラリーを長網抄紙機で坪量１７０ｇ／ｍ2になるように抄造し、乾燥調湿してポリオレフィン樹脂被覆紙の原紙とした。抄造した原紙に、密度０．９１８ｇ／ｃｍ3の低密度ポリエチレン１００部の樹脂に対して、１０部のアナターゼ型チタンを均一に分散したポリエチレン樹脂組成物を３２０℃で溶融し、２００ｍ／分で厚さ３５μｍになるように押出コーティングし、微粗面加工されたクーリングロールを用いて押出被覆した。この面をインク受理層を設ける表（オモテ）面とする。もう一方の面には密度０．９６２ｇ／ｃｍ3の高密度ポリエチレン樹脂７０部と密度０．９１８ｇ／ｃｍ3の低密度ポリエチレン樹脂３０部のブレンド樹脂組成物を同様に３２０℃で溶融し、厚さ３０μｍになるように押出コーティングし、粗面加工されたクーリングロールを用いて押出被覆した。
【００５４】
上記のポリオレフィン樹脂被覆紙の表（オモテ）面に下記の下塗り層をワイヤーバーを用いて塗布し、乾燥した。次に、下記のインク受理層を該下塗り層上にワイヤーバーを用いて塗布し、乾燥して本発明のインクジェット記録シートを得た。下塗り層の塗工量は４ｇ／ｍ2でインク受理層の塗工量は２４ｇ／ｍ2である。
【００５５】
〈下塗り層〉
下塗り層の塗被組成物は、結着剤として平均重合度１０００のポリビニルアルコール（ＰＶＡ２１０：クラレ（株））１００部、架橋剤としてアジピン酸ジヒドラジド（日本ヒドラジン工業（株））７５部、水溶性セルロース誘導体としてメチルセルロース（ＳＭ１５、信越化学工業（株））５部からなる水溶液（固形分濃度６％）である。
【００５６】
〈アルミナ水和物の合成〉
イオン交換水１２００ｇ、イソプロピルアルコール９００ｇを３Ｌの反応器に仕込み、７５℃に加熱した。アルミニウムイソプロポキシド４０８ｇを加え、７５ｇで２４時間、続き９５℃で１０時間加水分解を行った。加水分解後、硝酸２４ｇ加えて９５℃で４８時間攪拌した。次に、固形分濃度が１５質量％になるように濃縮し、白色の超微粒子状アルミナ水和物の分散液を得た。このゾルを室温で乾燥させ、Ｘ線回折を測定したところ、擬ベーマイト構造を示した。なお、該アルミナ水和物の平均二次粒子径は３００ｎｍであった。
【００５７】
〈インク受理層〉
インク受理層塗被組成物は、下記配合からなる水溶液（固形分濃度１５％）である。
アルミナ水和物                                              １００部
アセトアセチル変性ポリビニルアルコール                        ２０部
（アセトアセチル化度３％、ケン化度９８％、平均重合度２５００）
【実施例２】
【００５８】
下塗り層に含有する結着剤を平均重合度３５００のポリビニルアルコール（ＰＶＡ２３５：クラレ（株））に変更した以外は実施例１と同様にして本発明のインクジェット記録シートを得た。
【実施例３】
【００５９】
インク受理層に含有するアセトアセチル変性ポリビニルアルコールをアセトアセチル化度３％、ケン化度９８％、平均重合度１１００のものに変更した以外は実施例２と同様にして本発明のインクジェット記録シートを得た。
【実施例４】
【００６０】
インク受理層に含有するアセトアセチル変性ポリビニルアルコールをアセトアセチル化度３％、ケン化度９８％、平均重合度１７００のものに変更した以外は実施例２と同様にして本発明のインクジェット記録シートを得た。
【００６１】
（比較例１）
実施例１で作製したポリオレフィン樹脂被覆紙の表面に下記のインク受理層塗被組成物をワイヤーバーを用いて塗布し、乾燥してインクジェット記録シートを得た。インク受理層の塗工量は２４ｇ／ｍ2である。
【００６２】
〈インク受理層〉
インク受理層塗被組成物は、下記配合からなる水溶液（固形分濃度１５％）である。
アルミナ水和物（実施例１と同様にして作製した）              １００部
アセトアセチル変性ポリビニルアルコール                        ２０部
（アセトアセチル化度３％、ケン化度９８％、平均重合度２５００）
【００６３】
（比較例２）
下塗り層の塗被組成物を、結着剤として平均重合度３５００のポリビニルアルコール（ＰＶＡ２３５：クラレ（株））１００部、架橋剤としてアジピン酸ジヒドラジド（日本ヒドラジン工業（株））７５部からなる水溶液（固形分濃度６％）に変更した以外は実施例１と同様にしてインクジェット記録シートを得た。
【００６４】
（比較例３）
インク受理層に含有するポリビニルアルコールを無変性のポリビニルアルコール（ケン化度９８％、平均重合度２４００）に変更した以外は実施例１と同様にしてインクジェット記録シートを得た。
【００６５】
〈試験方法〉
１）印字ムラ
実施例及び比較例で作製したインクジェット記録シートをＡ４判に断裁した後、インクジェットプリンタ（セイコーエプソン（株）  ＰＭ９５０Ｃ  ＰＭ写真用紙モード、推奨設定）でブラック（Ｂｋ）、シアン（Ｃ）、マゼンタ（Ｍ）、イエロー（Ｙ）の各色１００％で４０ｍｍ×６０ｍｍの矩形のベタ印字を行い、マクベスＲＤ９１９で各色印字部の１０カ所の濃度を測定した。次に、各色での最大値と最小値の差を算出し印字ムラを下記の通り評価した。
◎：印字部濃度の最大値と最小値の差が０．０３より小さいである。
○：印字部濃度の最大値と最小値の差が０．０３以上０．０５未満である。
△：印字部濃度の最大値と最小値の差が０．０５以上０．１０未満である。
×：印字部濃度の最大値と最小値の差が０．１０以上である。
印字ムラが全くないのは◎であり、実用上問題ないレベルは○である。
【００６６】
２）インク受理層の塗膜強度
実施例及び比較例で作製したインクジェット記録シートを１２７ｍｍ×８９ｍｍに断裁した後、インクジェットプリンタ（キヤノン（株）  ＢＪ  Ｆ８９０  用紙の種類；プロフォトペーパー  印刷品質；きれい）で３０ｍｍ×３０ｍｍの正方形の１００％ブラックのベタ印字を行う。該ベタ印字部でＪＩＳ  Ｋ  ５４００に記載のある碁盤目法に準じて塗膜強度を判定した。すなわち、カッターナイフを用いて、ベタ印字部にすきま間隔１ｍｍで１１本の切り傷を縦方向、横方向それぞれにいれ、１００個のます目を作製し、碁盤目状の傷の状態を観察し、下記の通り評価した。
１０点：切り傷１本ごとが、細かく両側が滑らかで、切り傷の交点と正方形の一目一目に
はがれがない。
８点：切り傷の交点にわずかなはがれがあって、正方形の一目一目にはがれがなく、欠
損部の面積は全正方形面積の５％より小。
６点：切り傷の両側と交点とにはがれがあって、欠損部の面積は全正方形面積の５〜１
５％。
４点：切り傷によるはがれの幅が広く、欠損部の面積は全正方形面積の１５％より大で
３５％以内。
２点：切り傷によるはがれの幅は４点よりも広く、欠損部の面積は全正方形面積の３５
％より大で６５％以内。
０点：はがれの面積は、全正方形面積の６５％より大。
【００６７】
３）印字部光沢性
実施例および比較例で作製したインクジェット記録シートをＡ４判に断裁した後、インクジェットプリンタ（セイコーエプソン（株）  ＰＭ９５０Ｃ  ＰＭ写真用紙モード、推奨設定）でブラックの矩形パターンを印字し、この印字パターンを目視観察した。際だって光沢性のあるものを印字部光沢性が優とし、十分な光沢性のものを印字部光沢性が並とし、光沢感が劣るのものを印字部光沢性が劣とした。
【００６８】
【表１】
2005271441.tif 000002
【００６９】
表１より明らかなように本発明のインクジェット記録シートは、優れた光沢感を維持しながら、印字部の濃度ムラがなく、インク受理層の塗膜強度が高く優れている。